(57)【特許請求の範囲】
【請求項１】
イソシアネート基末端ウレタンプレポリマー（Ａ）、活性水素基末端硬化剤（Ｂ）、滑剤（Ｃ）を含む熱硬化性ポリウレタンエラストマー形成性組成物であって、
滑剤（Ｃ）が、ポリオキシエチレンアルキルエーテル（Ｃ１）、及び炭素数２０〜４０の直鎖脂肪族アルコール（Ｃ２）からなる群より選ばれる少なくとも１種の化合物と、オクタデシルイソシアネート（Ｃ３）とを含み、
滑剤（Ｃ）が熱硬化性ポリウレタンエラストマー形成性組成物中に０．２〜８質量％含まれ、
オクタデシルイソシアネート（Ｃ３）が熱硬化性ポリウレタンエラストマー形成性組成物中に０．１６８５〜５．１３８質量％含まれることを特徴とする熱硬化性ポリウレタンエラストマー形成性組成物。
【請求項２】
ポリオキシエチレンアルキルエーテル（Ｃ１）の水酸基価が５〜７０ＫＯＨｍｇ／ｇ、炭素数２０〜４０の直鎖脂肪族アルコール（Ｃ２）の融点が９０℃以下であることを特徴とする請求項１に記載の熱硬化性ポリウレタンエラストマー形成性組成物。
【請求項３】
ポリオキシエチレンアルキルエーテル（Ｃ１）の水酸基価が５〜２４ＫＯＨｍｇ／ｇであることを特徴とする請求項１または請求項２に記載の熱硬化性ポリウレタンエラストマー形成性組成物。
【請求項４】
滑剤（Ｃ）が炭素数２０〜４０の直鎖脂肪族アルコール（Ｃ２）を含むことを特徴とする請求項１乃至請求項３のいずれかに記載の熱硬化性ポリウレタンエラストマー形成性組成物。
【請求項５】
少なくともポリイソシアネート（Ａ３）とポリオール（Ａ４）から成るイソシアネート基末端ウレタンプレポリマー（Ａ）が、オクタデシルイソシアネート（Ｃ３）を導入することで変性されたイソシアネート基末端ウレタンプレポリマー（Ａ１）を更に含むことを特徴とする請求項１乃至請求項４のいずれかに記載の熱硬化性ポリウレタンエラストマー形成性組成物。
【請求項６】
少なくともポリイソシアネート（Ａ３）とポリオール（Ａ４）から成るイソシアネート基末端ウレタンプレポリマー（Ａ）が、ポリオキシエチレンアルキルエーテル（Ｃ１）と炭素数２０〜４０の直鎖脂肪族アルコール（Ｃ２）からなる群より選ばれる少なくとも１種の化合物、及びオクタデシルイソシアネート（Ｃ３）を導入することで変性されたイソシアネート基末端ウレタンプレポリマー（Ａ２）を更に含むことを特徴とする、請求項１乃至請求項４のいずれかに記載の熱硬化性ポリウレタンエラストマー形成性組成物。
【請求項７】
活性水素基末端硬化剤（Ｂ）が、ポリオキシエチレンアルキルエーテル（Ｃ１）、及び炭素数２０〜４０の直鎖脂肪族アルコール（Ｃ２）からなる群より選ばれる少なくとも１種の化合物を含有する活性水素基末端硬化剤（Ｂ１）を含むことを特徴とする請求項１乃至請求項４のいずれかに記載の熱硬化性ポリウレタンエラストマー形成性組成物。
【請求項８】
請求項１乃至請求項７のいずれかに記載のイソシアネート基末端ウレタンプレポリマー（Ａ）、活性水素基末端硬化剤（Ｂ）、滑剤（Ｃ）を含む熱硬化性ポリウレタンエラストマー形成性組成物を熱硬化処理することを特徴とする熱硬化性ポリウレタンエラストマーの製造方法。
【請求項９】
請求項１乃至請求項７のいずれかに記載の熱硬化性ポリウレタンエラストマー形成性組成物を熱硬化処理して得られるＪＩＳ−Ａ硬度が６０〜９８の硬化物（Ｄ）、または、該硬化物（Ｄ）を切削加工して得られる硬化物（Ｄ１）の静摩擦係数が０．８以下、かつ動摩擦係数が０．６以下であることを特徴とする産業機械部品。
【請求項１０】
１００〜２００℃で１〜１２０分間加熱処理した請求項９に記載の硬化物（Ｄ）、または、硬化物（Ｄ１）の静摩擦係数が０．８以下、かつ動摩擦係数が０．６以下であることを特徴とする産業機械部品。
【発明の詳細な説明】
【技術分野】
【０００１】
本発明は、産業機械部品部材に用いられる熱硬化性ポリウレタンエラストマー形成性組成物に関する。
【背景技術】
【０００２】
熱硬化性ポリウレタンエラストマーは、高モジュラス、高破断強度、低摩耗、低歪であることから耐久性が非常に高く、産業機械の部品部材として好適に使用されている。
一般的に産業機械部品部材に用いられる熱硬化性ポリウレタンエラストマーは、イソシアネート基成分からなる主剤と、活性水素含有成分からなる硬化剤とを、注型機のミキシングヘッドで混合し、得られた混合液を型内に注入し、この型内で当該混合液を加熱硬化（ウレタン化反応）させることにより製造することができる。
【０００３】
ここに、熱硬化ポリウレタンエラストマーを成型するための形成性組成物をなす成分として、イソシアネートとポリオールから成るイソシアネート基末端ウレタンプレポリマー（Ａ）（以下「ＮＣＯ基末端ウレタンプレポリマー」と略記）とポリオールやポリアミンからなる活性水素基末端硬化剤（Ｂ）とを、混合し加熱硬化させる方法が一般的に用いられる。
【０００４】
例えば、イソシアネート成分として、ジフェニルメタジイソジアネート（以下「ＭＤＩ」と略記）とポリオールとして、ブチレンアジペート（以下「ＰＢＡ」と略記）からなるＮＣＯ基末端ウレタンプレポリマーとポリオール成分として、１，４−ブタンジオール、トリメチロールプロパンとＰＢＡとを混合した水酸基を活性水素基として用いた水酸基末端硬化剤（以下「ＯＨ基末端硬化剤」と略記）が好適に用いられている。この他、トリレンジイソシアネート（以下「ＴＤＩ」と略記）とポリテトラメチレングリコール（以下「ＰＴＭＧ」と略記）からなるＮＣＯ基末端ウレタンプレポリマーと４，４’−ジアミノ−３，３’−ジクロロジフェニルメタン（以下「ＭＯＣＡ」と略記）等のアミノ基を活性水素基として用いたアミノ基末端硬化剤（以下「ＮＨ２基末端硬化剤」と略記）が好適に用いられている。
【０００５】
然るに、上記の様にして得られる熱硬化性ポリウレタンエラストマー成型物の摩擦係数は非常に高い。このため、連続的に使用される産業機械部品においては、駆動による摩擦で発熱し、この熱が徐々に蓄熱することで設計以上の温度となり物性が変化する。特に問題なのは、高温化することで弾性力が増し更に摩擦抵抗が増え高温化すると言った悪循環を招く。これらの熱硬化性ポリウレタンエラストマー成型物を産業機械部品として使用する場合、当該部品の蓄熱により特性が変化し、比較的短期間で、当該部品の破断、亀裂、摩耗などによる欠損が発生し、当該部品の交換が必要となる。特に、近年においては、産業機器の高速処理化に伴い、当該部品の蓄熱による温度の上昇が見られ機械的強度の低下を招き、これに伴う当該部品の破断、亀裂、摩耗などによる欠損が頻発しており、従来公知の熱硬化ポリウレタンエラストマー成型物では十分な対応が出来なくなってきており、低摩擦の熱硬化ポリウレタンエラストマー成型物が強く望まれている。
【０００６】
ポリウレタンエラストマー成型物の摩擦係数低減を目的にグラファイト、４弗化エチレン、樹脂パウダー、パラフィン、二硫化モリブテン、もくろう等、脂肪アルコールエステルや炭素数１３以上の高級脂肪酸と炭素数８以上のアルコールとで構成される液状及び粉末状の高級脂肪酸エステル等の潤滑剤をポリウレタンエラストマーに混合することが提案されている（特許文献１〜３）。この他、水酸基、又はアミノ基を有するステアリン酸、又はオレイン酸系のエステル及び硬化剤の導入、或いはＮＣＯ基を有するオクタデシルイソシアネートの導入によりポリウレタン分子中に滑剤成分を取り込む方法が提案されている（特許文献４〜５）。
【０００７】
しかしながら、前述のポリウレタンと反応を伴わない滑剤をポリウレタンエラストマーに混合する場合は、これら滑剤とＮＣＯ基末端ウレタンプレポリマーや活性水素基末端硬化剤との相溶性が悪く、不均一なポリウレタンエラストマー成型物となるばかりではなく、滑剤成分のブリードやブルームの発生が見られる。特に精密な産業機械の部品に用いる場合は、これら潤滑剤成分による汚染により、産業機械に不具合が発生し問題化することがある。後述のポリウレタンと反応を伴う滑剤をポリウレタンエラストマーに混合反応させポリウレタン分子中に滑剤成分を取り込んだポリウレタンエラストマー成型物は、これら滑剤成分の炭素数の不足や自由度の阻害により、成型品表面に十分に移行出来ずに低摩擦化が不十分な場合や持続しない場合が多い。また、切削加工面においても、滑剤成分が十分に移行出来ずに低摩擦化が不十分な場合や持続しない場合が多い
【先行技術文献】
【特許文献】
【０００８】
【特許文献１】特開昭５７−１９４９４６号公報
【特許文献２】特開平３−３４６号公報
【特許文献３】特開平５−１３３４４０号公報
【特許文献４】特開平１１−５１１２２号公報
【特許文献５】特開２００５−１２０２１６号公報
【発明の概要】
【発明が解決しようとする課題】
【０００９】
本発明は以上のような事情に基づいてなされたものであり、産業機械部品部材用熱硬化性ポリウレタンエラストマー形成性組成物として、ポリオキシエチレンアルキルエーテル（Ｃ１）、炭素数２０〜４０の直鎖脂肪族アルコール（Ｃ２）からなる群より選ばれる少なくとも１種の化合物とオクタデシルイソシアネートとを滑剤（Ｃ）として導入することでブリード、ブルームを発生することもなく、摩擦係数が非常に低い産業機械部品用の熱硬化性ポリウレタンエラストマーを提供することにある。また、これら熱硬化性ポリウレタンエラストマーを得るためのＮＣＯ基末端ウレタンプレポリマーや活性水素基末端硬化剤との相溶性を良好にすることで、品質安定化が図られた熱硬化性ポリウレタンエラストマーを得るためのＮＣＯ基末端ウレタンプレポリマーと活性水素基末端硬化剤を提供することにある。
【課題を解決するための手段】
【００１０】
本発明は、以下の（１）から（１０）に示す実施形態を含む。
（１）イソシアネート基末端ウレタンプレポリマー（Ａ）、活性水素基末端硬化剤（Ｂ）、滑剤（Ｃ）を含む熱硬化性ポリウレタンエラストマー形成性組成物であって、滑剤（Ｃ）が、ポリオキシエチレンアルキルエーテル（Ｃ１）、及び炭素数２０〜４０の直鎖脂肪族アルコール（Ｃ２）からなる群より選ばれる少なくとも１種の化合物と、オクタデシルイソシアネート（Ｃ３）とを含み、滑剤（Ｃ）が熱硬化性ポリウレタンエラストマー形成性組成物中に０．２〜８質量％含まれることを特徴とする熱硬化性ポリウレタンエラストマー形成性組成物。
（２）ポリオキシエチレンアルキルエーテル（Ｃ１）の水酸基価が５〜７０ＫＯＨｍｇ／ｇ、炭素数２０〜４０の直鎖脂肪族アルコール（Ｃ２）の融点が９０℃以下であることを特徴とする上記（１）に記載の熱硬化性ポリウレタンエラストマー形成性組成物。
（３）少なくともポリイソシアネート（Ａ３）とポリオール（Ａ４）から成るイソシアネート基末端ウレタンプレポリマー（Ａ）が、オクタデシルイソシアネート（Ｃ３）を導入することで変性されたイソシアネート基末端ウレタンプレポリマー（Ａ１）を更に含むことを特徴とする上記（１）又は上記（２）に記載の熱硬化性ポリウレタンエラストマー形成性組成物。
（４）少なくともポリイソシアネート（Ａ３）とポリオール（Ａ４）から成るイソシアネート基末端ウレタンプレポリマー（Ａ）が、ポリオキシエチレンアルキルエーテル（Ｃ１）と炭素数２０〜４０の直鎖脂肪族アルコール（Ｃ２）からなる群より選ばれる少なくとも１種の化合物、及びオクタデシルイソシアネート（Ｃ３）を導入することで変性されたイソシアネート基末端ウレタンプレポリマー（Ａ２）を更に含むことを特徴とする、上記（１）又は上記（２）に記載の熱硬化性ポリウレタンエラストマー形成性組成物。
（５）活性水素基末端硬化剤（Ｂ）が、ポリオキシエチレンアルキルエーテル（Ｃ１）、及び炭素数２０〜４０の直鎖脂肪族アルコール（Ｃ２）からなる群より選ばれる少なくとも１種の化合物を含有する活性水素基末端硬化剤（Ｂ１）を含むことを特徴とする上記（１）又は上記（２）に記載の熱硬化性ポリウレタンエラストマー形成性組成物。
（６）上記（１）乃至上記（５）のいずれかに記載のイソシアネート基末端ウレタンプレポリマー（Ａ）、活性水素基末端硬化剤（Ｂ）、滑剤（Ｃ）を含む熱硬化性ポリウレタンエラストマー形成性組成物を熱硬化処理することを特徴とする熱硬化性ポリウレタンエラストマーの製造方法。
（７）上記（１）乃至上記（５）のいずれかに記載の熱硬化性ポリウレタンエラストマー形成性組成物を熱硬化処理して得られるＪＩＳ−Ａ硬度が６０〜９８の硬化物（Ｄ）の静摩擦係数が０．８以下、かつ動摩擦係数が０．６以下であることを特徴とする産業機械部品。
（８）上記（１）乃至上記（５）のいずれかに記載の熱硬化性ポリウレタンエラストマー形成性組成物を熱硬化処理して得られるＪＩＳ−Ａ硬度が６０〜９８の硬化物（Ｄ）を切削加工して得られる硬化物（Ｄ１）の静摩擦係数が０．８以下、かつ動摩擦係数が０．６以下であることを特徴とする産業機械部品。
（９）１００〜２００℃で１〜１２０分間加熱処理した上記（７）に記載の硬化物（Ｄ）の静摩擦係数が０．８以下、かつ動摩擦係数が０．６以下であることを特徴とする産業機械部品。
（１０）１００〜２００℃で１〜１２０分間加熱処理した上記（８）に記載の、硬化物（Ｄ）を切削加工して得られる硬化物（Ｄ１）の静摩擦係数が０．８以下、かつ動摩擦係数が０．６以下であることを特徴とする産業機械部品。
【発明の効果】
【００１１】
本発明の産業機械部品用熱硬化性ポリウレタンエラストマー形成組成物を産業機械に用いることで、従来ではなし得なかった低汚染性と低摩擦化を兼ね備え、且つＮＣＯ基末端ウレタンプレポリマー、及び活性水素基末端硬化剤の性状（相溶性）を損ねることなく、均一な産業機械部品用の熱硬化性ポリウレタンエラストマーを得ることができる。
【発明を実施するための形態】
【００１２】
本発明の産業機械部品用熱硬化性ポリウレタンエラストマー成型組成物は、イソシアネート基末端ウレタンプレポリマー（Ａ）、活性水素基末端硬化剤（Ｂ）、滑剤（Ｃ）を含む熱硬化性ポリウレタンエラストマー形成性組成物であって、滑剤（Ｃ）としてポリオキシエチレンアルキルエーテル（Ｃ１）、炭素数２０〜４０の直鎖脂肪族アルコール（Ｃ２）、からなる群より選ばれる少なくとも１種の化合物と、オクタデシルイソシアネート（Ｃ３）とを導入することで摩擦係数の低減が図られる。ポリオキシエチレンアルキルエーテル（Ｃ１）、炭素数２０〜４０の直鎖脂肪族アルコール（Ｃ２）の導入により、静摩擦係数、及び動摩擦係数の低減が図られ、また、オクタデシルイソシアネート（Ｃ３）の導入により、継続的に動摩擦係数の低減が図られる。
【００１３】
本発明に用いる滑剤（Ｃ）として導入するポリオキシエチレンアルキルエーテル（Ｃ１）は本発明の効果を奏すれば、特に限定されるものでない。このポリオキシエチレンアルキルエーテルは一般式１で示すことができる。  
［一般式１］    Ｈ２ｍ＋１Ｃｍ−Ｏ−（ＣＨ２ＣＨ２Ｏ）ｎＨ
一般式１のｍ及びｎの値について特に限定はしないが、より効果的摩擦の低減を図るには、水酸基価が５〜７０ＫＯＨｍｇ／ｇであることが好ましい。水酸基価が７０ＫＯＨｍｇ／ｇを上回る場合は、総じて炭素数が短く、滑剤成分としての効果が徐々に小さくなる。ポリオキシエチレンアルキルエーテル（Ｃ１）の市販品の具体例としてポリオキシエチレンラウリルエーテル「日光ケミカルズ製のＮＩＫＫＯＬ  ＢＬ−２、ＮＩＫＫＯＬ  ＢＬ−４．２、ＮＩＫＫＯＬ  ＢＬ−２１、ＮＩＫＫＯＬ  ＢＬ−２５」、ポリオキシエチレンセチルエール「ＮＩＫＫＯＬ  ＢＣ−２、ＮＩＫＫＯＬ  ＢＣ−５．５、ＮＩＫＫＯＬ  ＢＣ−７、ＮＩＫＫＯＬ  ＢＣ−１０、ＮＩＫＫＯＬ  ＢＣ−２０、ＮＩＫＫＯＬ  ＢＣ−２３、ＮＩＫＫＯＬ  ＢＣ−２５、ＮＩＫＫＯＬ  ＢＣ−３０、ＮＩＫＫＯＬ  ＢＣ−４０、ＮＩＫＫＯＬ  ＢＣ−１５０」、ポリオキシエチレンステアリルエーテール「ＮＩＫＫＯＬ  ＢＳ−２、「ＮＩＫＫＯＬ  ＢＳ−４、「ＮＩＫＫＯＬ  ＢＳ−２０」、ポリオキシエチレンオレイルエーテル「「ＮＩＫＫＯＬ  ＢＯ−２Ｖ、「ＮＩＫＫＯＬ  ＢＯ−７Ｖ、「ＮＩＫＫＯＬ  ＢＯ−１０Ｖ、「ＮＩＫＫＯＬ  ＢＯ−１５Ｖ、「ＮＩＫＫＯＬ  ＢＯ−２０Ｖ、「ＮＩＫＫＯＬ  ＢＯ−５０Ｖ」、ポリオキシエチレンベヘニルエーテル「ＮＩＫＫＯＬ  ＢＢ−５、ＮＩＫＫＯＬ  ＢＢ−１０、ＮＩＫＫＯＬ  ＢＢ−２０、ＮＩＫＫＯＬ  ＢＢ−４０」等が使用できる。
【００１４】
本発明に用いる滑剤（Ｃ）として導入する炭素数２０〜４０の直鎖脂肪族アルコール（Ｃ２）は本発明の効果を奏すれば、特に限定されるものでない。この炭素数２０〜４０の直鎖脂肪族アルコールは一般式２で示すことができる。  
［一般式２］  ＣＨ３−（ＣＨ２）ｎ−ＯＨ    、  ｎ＝１９〜３９
一般式２のｎの値は１９〜３９であるが、より効果的に摩擦の低減を図るには、融点が９０℃以下であることが好ましい。融点が９０℃を超える場合は、総じてイソシアネート基末端ウレタンプレポリマー（Ａ）との溶解性に劣り、プレポリマー合成時の温度を１００℃以上に上げても均一溶解が難しいばかりではなく、反応温度の上昇により、アロファネート化等の副反応により高粘度化し、プレポリマーの品質低下を招く恐れがある。また、活性水素基末端硬化剤（Ｂ）との溶解性も劣る。製造の際、融点以上の加熱で溶解は可能であるが、その後、充填貯蔵する際に、常温下で結晶化してしまうため、熱硬化性ポリウレタンエラストマーを成型する際は、再度、融点以上に加熱し均一に攪拌する必要があり、取り扱い難いものとなる。炭素数２０〜４０の直鎖脂肪族アルコール（Ｃ２）としては、１−イコサノール（Ｃ２０）、１−ヘネイコサノール（Ｃ２１）、１−ドコサノール（Ｃ２２）、１−トリコサノール（Ｃ２３）、１−トリコサノール（Ｃ２４）、１−ペンタコサノール（Ｃ２５）、１−ヘキサコサノール（Ｃ２６）、１−ヘプタコサノール（Ｃ２７）、１−オクタコサノール（Ｃ２８）、１−ノナコサノール（Ｃ２９）、１−トリアコンタノール（Ｃ３０）、１−ヘントリアコンタノール（Ｃ３１）、１−ドトリアコンタノール（Ｃ３２）、１−トリトリアコンタノール（Ｃ３３）、１−テトラトリアコンタノール（Ｃ３４）、１−ペンタトリアコンタノール（Ｃ３５）、１−ヘキサトリアコンタノール（Ｃ３６）、１―ヘプタトリアコンタノール（Ｃ３７）、１−オクタトリアコンタノール（Ｃ３８）、１−ノナトリアコンタノール（Ｃ３９）、１−テトラコンタノール（Ｃ４０）が挙げられる。また、融点が９０℃以下のこれらの混合物の市販品の具体例としては、高級アルコール工業製のベヘニルアルコール、ベヘニルアルコール６５、ベヘニルアルコール８０Ｒ、ハイソノール２０ＳＳ、ハイソノール２２ＳＳや日光ケミカルズ製のＮＩＫＫＯＬ  ベヘニルアルコール６５、ＮＩＫＫＯＬ  ベヘニルアルコール８０、Ｐｅｒｆｏｒｍａｃｏｌ  ３５０  Ａｌｃｏｈｏｌ等が利用できる。
【００１５】
本発明に用いる滑剤（Ｃ）として導入するオクタデシルイソシアネート（Ｃ３）は、一般式３で示すことができる。
［一般式３］  ＣＨ３（ＣＨ２）１７ＮＣＯ
一般式３で示されるオクタデシルイソシアネート（Ｃ３）の市販品の具体例としてミリオネートＯ（保土谷化学製）等が使用できる。
【００１６】
本発明に用いる滑剤（Ｃ）の導入量は硬化物全体に対し、ポリオキシエチレンアルキルエーテル（Ｃ１）、及び炭素数２０〜４０の直鎖脂肪族アルコール（Ｃ２）からなる群より選ばれる少なくとも１種の化合物、及びオクタデシルイソシアネート（Ｃ３）の総量として０．２〜８質量％含むことが好ましく、１〜６質量％が特に好ましい。滑剤（Ｃ）の総添加量が、０．２質量％を下回る場合は十分な低摩擦化効果が見られず、８質量％を上回る場合は、平均官能基数の低下による物性低下やプレポリマーの品質低下を招くため好ましくない。
【００１７】
本発明に用いるＮＣＯ基末端プレポリマー（Ａ）は、ポリイソシアネート（Ａ３）とポリオール（Ａ４）から調製できるものであれば、何ら制限はない。なかでも、オクタデシルイソシアネート（Ｃ３）で変性したＮＣＯ基末端ウレタンプレポリマー（Ａ１）、及びポリオキシエチレンアルキルエーテル（Ｃ１）、及び炭素数２０〜４０の直鎖脂肪族アルコール（Ｃ２）からなる群より選ばれる少なくとも１種の化合物、及びオクタデシルイソシアネート（Ｃ３）で変性したＮＣＯ基末端ウレタンプレポリマー（Ａ２）を用いることが好ましい。
【００１８】
なお、ここでいう変性とは、ＮＣＯ基末端プレポリマー（Ａ）の性質を変えることであり、例えばオクタデシルイソシアネート（Ｃ３）で変性したＮＣＯ基末端ウレタンプレポリマー（Ａ１）は、ポリイソシアネート（Ａ３）とポリオール（Ａ４）に加えオクタデシルイソシアネート（Ｃ３）から調製されるＮＣＯ基末端プレポリマーのことである。
【００１９】
また、必要に応じて反応抑制剤（Ｅ）を添加してもよい。ＮＣＯ基末端ウレタンプレポリマー（Ａ１）、又は（Ａ２）のＮＣＯ含量は、５〜２５質量％が好ましい。ＮＣＯ含量が５質量％より低い場合には、主にプレポリマーの粘度が高くなり、注型時にウレタン樹脂の流れ性が著しく悪くなる。２５質量％より高い場合は、保存時及び使用時の性状安定性が著しく悪くなり、安定した産業機械部品が得にくく、成型不良に繋がるなどの問題を抱えるため、産業機械部品部材用のＮＣＯ基末端ウレタンプレポリマーとして適さないものとなってしまう。
【００２０】
本発明に用いるＮＣＯ基末端ウレタンプレポリマー（Ａ）の製造方法として特に制限はないが、以下の製造方法が好ましい。撹拌容器内にポリイソシアネート（Ａ３）、オクタデシルイソシアネート（Ｃ３）及び反応抑制剤（Ｅ）を投入し撹拌後、容器内の温度を４０〜７０℃に保ちながらポリオール（Ａ４）、又はポリオール（Ａ４）とポリオキシエチレンアルキルエーテル（Ｃ１）、及び炭素数２０〜４０の直鎖脂肪族アルコール（Ｃ２）からなる群より選ばれる少なくとも１種の化合物を投入し撹拌する。続いて攪拌容器内の温度を７０〜９０℃に保ちながら、２〜５時間程度ウレタン化反応を進めるとイソシアネート基末端ウレタンプレポリマー（Ａ１）、（Ａ２）を得ることができる。また、オクタデシルイソシアネート（Ｃ３）は，ウレタン化反応後に投入しブレンドすることもできる。
【００２１】
本発明に用いるポリイソシアネート（Ａ３）は、本発明の効果を奏すれば、特に限定されるものでない。機械物性や反応制御の観点から、芳香族ジイソシアネートから少なくとも１種類選ばれることが好ましく、４，４’−ジフェニルメタンジイソシアネートが特に好ましい。
【００２２】
＜ポリイソシアネート＞
ポリイソシアネートの具体例として、例えばヘキサメチレンジイソシアネート、リジンジイソシアネート、イソホロンジイソシアネート、シクロヘキシルジイソシアネート、４，４’−ジシクロヘキシルメタンジイソシアネート、水素添加キシリレンジイソシアネート、水素添加トリメチルキシリレンジイソシアネート、２−メチルペンタン−１，５−ジイソシアネート、３−メチルペンタン−１，５−ジイソシアネート、２，２，４−トリメチルヘキサヘチレン−１，６−ジイソシアネート、２，４，４−トリメチルヘキサヘチレン−１，６−ジイソシアネート等の脂肪族及び脂環族ジイソシアネート。４，４’−ジフェニルメタンジイソシアネート、２，４’−ジフェニルメタンジイソシアネート、２，２’−ジフェニルメタンジイソシアネート、４，４’−ジフェニルジメチルメタンジイソシアネート、４，４’−ジベンジルジイソシアネート、１，５−ナフチレンジイソシアネート、パラフェニレンジイソシアネート、トリレン−２，４−ジイソシアネート、トリレン−２，６−ジイソシアネート等の芳香族ジイソシアネート。オルトキシリレンジイソシアネート、メタキシリレンジイソシアネート、パラキシリレンジイソシアネート、テトラメチルキシリレンジイソシアネート等の難黄変ジイソシアネート。また、いずれかのイソシアネートのウレタン変性体、ウレア変性体、カルボジイミド変性体、ウレトンイミン変性体、ウレトジオン変性体、イソシアヌレート変性体、アロファネート変性体等も使用できる。
＜ポリオール＞
本発明に用いるポリオール（Ａ４）は、本発明の効果を奏すれば特に限定されるものではないが、機械物性やガラス転移温度の観点から、平均官能基数２〜３、数平均分子量２５０〜５０００のポリエステルポリオール、ポリエーテルポリオールから少なくとも１種類選ばれることが好ましい。なお、必要に応じて、モノマーポリオールを併用することもできる。
【００２３】
＜ポリエステルポリオール＞
ポリエステルポリオールの具体例としては、例えばフタル酸、イソフタル酸、テレフタル酸、ナフタレンジカルボン酸、コハク酸、酒石酸、シュウ酸、マロン酸、グルタル酸、アジピン酸、ピメリン酸、スベリン酸、グルタコン酸、アゼライン酸、セバシン酸、１，４−シクロヘキシルジカルボン酸、α−ハイドロムコン酸、β−ハイドロムコン酸、α−ブチル−α−エチルグルタル酸、α，β−ジエチルサクシン酸、マレイン酸、フマル酸等のジカルボン酸またはこれらの無水物等の１種類以上と、エチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、シクロヘキサン−１，４−ジオール、シクロヘキサン−１，４−ジメタノール、ダイマー酸ジオール、ビスフェノールＡのエチレンオキサイドやプロピレンオキサイド付加物、ビス（β−ヒドロキシエチル）ベンゼン、キシリレングリコール、グリセリン、トリメチロールプロパン、ペンタエリスリトール等の分子量５００以下の低分子ポリオール類の１種類以上との縮重合反応から得られるものを挙げることができる。また、低分子ポリオールの一部をヘキサメチレンジアミン、イソホロンジアミン、モノエタノールアミン等の低分子ポリアミンや低分子アミノアルコールに代えて得られるポリエステル−アミドポリオールを使用することもできる。
【００２４】
＜ポリエーテルポリオール＞
ポリエーテルポリオールの具体例としては、例えばエチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、シクロヘキサン−１，４−ジオール、シクロヘキサン−１，４−ジメタノール、ダイマー酸ジオール、ビスフェノールＡ、ビス（β−ヒドロキシエチル）ベンゼン、キシリレングリコール、グリセリン、トリメチロールプロパン、ペンタエリスリトール等の低分子ポリオール類、またはエチレンジアミン、プロピレンジアミン、トルエンジアミン、メタフェニレンジアミン、ジフェニルメタンジアミン、キシリレンジアミン等の低分子ポリアミン類等のような活性水素基を２個以上、好ましくは２〜３個有する化合物を開始剤として、エチレンオキサイド、プロピレンオキサイド、ブチレンオキサイド等のようなアルキレンオキサイド類を付加重合させることによって得られるポリエーテルポリオール、或いはメチルグリシジルエーテル等のアルキルグリシジルエーテル類、フェニルグリシジルエーテル等のアリールグリシジルエーテル類、テトラヒドロフラン等の環状エーテルモノマーを開環重合することで得られるポリエーテルポリオールを挙げることができる。
【００２５】
＜ポリカーボネートポリオール＞
ポリカーボネートポリオールの具体例としては、例えばエチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、シクロヘキサン−１，４−ジオール、シクロヘキサン−１，４−ジメタノール、ダイマー酸ジオール、ビスフェノールＡのエチレンオキサイドやプロピレンオキサイド付加物、ビス（β−ヒドロキシエチル）ベンゼン、キシリレングリコール、グリセリン、トリメチロールプロパン、ペンタエリスリトール等の低分子ポリオールの一種類以上と、ジメチルカーボネート、ジエチルカーボネート等のジアルキルカーボネート類、エチレンカーボネート、プロピレンカーボネート等のアルキレンカーボネート類、ジフェニルカーボネート、ジナフチルカーボネート、ジアントリルカーボネート、ジフェナントリルカーボネート、ジインダニルカーボネート、テトラヒドロナフチルカーボネート等のジアリールカーボネート類との脱アルコール反応や脱フェノール反応から得られるもの等を挙げることができる。
【００２６】
また、ポリオール（Ａ４）には、性能の低下しない範囲で、ポリオレフィンポリオール、アクリルポリオール、シリコーンポリオール、ヒマシ油系ポリオール、フッ素系ポリオール、モノマーポリオールを単独、又は２種以上を併用することができる。
【００２７】
＜ポリオレフィンポリオール＞
ポリオレフィンポリオールの具体例としては、例えば水酸基を２個以上有するポリブタジエン、水素添加ポリブタジエン、ポリイソプレン、水素添加ポリイソプレン等を挙げることができる。
【００２８】
＜アクリルポリオール＞
アクリルポリオールとしては、例えばアクリル酸エステル及び／又はメタクリル酸エステル〔以下（メタ）アクリル酸エステルという〕と、反応点となりうる少なくとも分子内に１個以上の水酸基を有するアクリル酸ヒドロキシ化合物及び／又はメタクリル酸ヒドロキシ化合物〔以下（メタ）アクリル酸ヒドロキシ化合物という〕と、重合開始剤とを熱エネルギーや紫外線または電子線などの光エネルギー等を使用し、アクリルモノマーを共重合したものを挙げることができる。
【００２９】
＜（メタ）アクリル酸エステル＞
（メタ）アクリル酸エステルの具体例としては、炭素数１〜２０のアルキルエステルを挙げることができる。このような（メタ）アクリル酸エステルの具体例としては、例えば（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸−２−エチルヘキシル、（メタ）アクリル酸オクチル、（メタ）アクリル酸ノニル、（メタ）アクリル酸デシル、（メタ）アクリル酸ドデシル等の（メタ）アクリル酸アルキルエステル、シクロヘキシル（メタ）アクリレート等の（メタ）アクリル酸の脂環属アルコールとのエステル、（メタ）アクリル酸フェニル、（メタ）アクリル酸ベンジル等の（メタ）アクリル酸アリルエステル等を挙げることができる。このような（メタ）アクリル酸エステルは、単独、又は２種類以上組み合わせたものを挙げることができる。
【００３０】
＜（メタ）アクリル酸ヒドロキシ化合物＞
（メタ）アクリル酸ヒドロキシ化合物の具体例としては、例えばポリイソシアネート組成物との反応点となりうる少なくとも分子内に１個以上の水酸基を有しており、具体的には、２−ヒドロキシエチルアクリレート、２−ヒドロキシプロピルアクリレート、４−ヒドロキシブチルアクリレート、３−ヒドロキシ−２，２−ジメチルプロピルアクリレート、ペンタエリスリトールトリアクリレートなどのアクリル酸ヒドロキシ化合物等が挙げられる。また、２−ヒドロキシエチルメタクリレート、２−ヒドロキシプロピルメタクリレート、４−ヒドロキシブチルメタクリレート、３−ヒドロキシ−２，２−ジメチルプロピルメタクリレート、ペンタエリスリトールトリメタクリレート等のメタクリル酸ヒドロキシ化合物が挙げられる。これらアクリル酸ヒドロキシ化合物、メタクリル酸ヒドロキシ化合物は、単独、又は２種以上を組み合わせたものを挙げることができる。
【００３１】
＜重合開始剤＞
重合開始剤は、熱重合開始剤、光重合開始剤を挙げることができ、重合方法によって適宜選択される。
【００３２】
熱重合開始剤の具体例としては、例えばジ−２−エチルヘキシルペルオキシジカーボネート等のペルオキシジカーボネート類、ｔ−ブチルペルオキシベンゾエート、ｔ−ブチルペルオキシ−２−エチルヘキサノエート、ｔ−ブチルペルオキシイソプロピルカーボネート、ｔ−ヘキシルペルオキシイソプロピルカーボネート等のペルオキシエステル類、ジ（ｔ−ブチルペルオキシ）−２−メチルシクロヘキサン、ジ（ｔ−ブチルペルオキシ）３，３，５−トリメチルシクロヘキサンおよびジ（ｔ−ブチルペルオキシ）シクロヘキサン等のペルオキシケタール類等を挙げることができる。
【００３３】
また、光重合開始剤の具体例としては、例えばアセトフェノン、メトキシアセトフェノン、２，２−ジエトキシアセトフェノン、ｐ−ジメチルアミノアセトフェノン、２，２−ジメトキシ−２−フェニルアセトフェノン、α−ヒドロキシ−α，α’−ジメチルアセトフェノン、２−ヒドロキシ−２−シクロヘキシルアセトフェノン、２−メチル−１［４−（メチルチオ）フェニル］−２−モンフォリノプロパノン−１等のアセトフェノン類、ベンゾイン、ベンゾインメチルエーテル、ベンゾインエチルエーテル、ベンゾインイソプロピルブチルエーテル等のベンゾインエーテル類、ベンゾフェノン、２−クロロベンゾフェノン、ｐ，ｐ’−ジクロロベンゾフェノン、Ｎ，Ｎ’−テトラメチル−４，４’−ジアミノベンゾフェノン、４−（２−ヒドロキシエトキシ）フェニル（２−ヒドロキシ−２−プロピル）ケトン等のケトン類、チオキサンソン、２−クロロチオキサンソン、２−メチルチオキサンソン等のチオキサンソン類、ビスアシルホスフィンオキサイド、ベンゾイルホスフィンオキサイド等のホスフィン酸化物、ベンジルジメチルケタール等のケタール類、カンファン−２，３−ジオン、フェナントレンキノン等のキノン類等を挙げることができる。
【００３４】
＜シリコーンポリオール＞
シリコーンポリオールの具体例としては、例えばγ−メタクリロキシプロピルトリメトキシシランなどを重合したビニル基含有シリコーン化合物、及び分子中に少なくとも１個の末端水酸基を有する、α，ω−ジヒドロキシポリジメチルシロキサン、α，ω−ジヒドロキシポリジフェニルシロキサン等のポリシロキサン等を挙げることができる。
【００３５】
＜ヒマシ油系ポリオール＞
ヒマシ油系ポリオールの具体例としては、例えばヒマシ油脂肪酸とポリオールとの反応により得られる線状または分岐状ポリエステルポリオールが挙げられる。また、脱水ヒマシ油、一部分を脱水した部分脱水ヒマシ油、水素を付加させた水添ヒマシ油等も使用することができる。
【００３６】
＜フッ素系ポリオール＞
フッ素系ポリオールの具体例としては、例えば含フッ素モノマーとヒドロキシ基を有するモノマーとを必須成分として共重合反応により得られる線状、又は分岐状のポリオールである。ここで、含フッ素モノマーとしては、フルオロオレフィンであることが好ましく、例えば、テトラフルオロエチレン、クロロトリフルオロエチレン、トリクロロフルオロエチレン、ヘキサフルオロプロピレン、フッ化ビニリデン、フッ化ビニル、トリフルオロメチルトリフルオロエチレン等が挙げられる。また、ヒドロキシル基を有するモノマーとしては、例えば、ヒドロキシエチルビニルエーテル、４−ヒドロキシブチルビニルエーテル、シクロヘキサンジオールモノビニルエーテル等のヒドロキシアルキルビニルエーテル、２−ヒドロキシエチルアリルエーテル等のヒドロキシアルキルアリルエーテル、ヒドロキシアルキルクロトン酸ビニル等のヒドロキシル基含有カルボン酸ビニル、又はアリルエステル等のヒドロキシル基を有するモノマー等が挙げられる。
【００３７】
＜モノマーポリオール＞
モノマーポリオールの具体例として、例えばエチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、シクロヘキサン−１，４−ジオール、シクロヘキサン−１，４−ジメタノール、ダイマー酸ジオール、ビスフェノールＡ、ビス（β−ヒドロキシエチル）ベンゼン、キシリレングリコール、グリセリン、トリメチロールプロパン、ペンタエリスリトール等が挙げられる。
【００３８】
本発明に用いる反応抑制剤（Ｅ）は、本発明の効果を奏すれば、特に限定されるものでない。反応抑制剤（Ｅ）の具体例としては、例えば亜リン酸エステル系、酸性リン酸エステル系、ポリオキシエチレンアルキルエーテルリン酸系等が挙げられる。亜リン酸エステル系としては、トリフェニルホスフェート、トリデシルホスフェート、ジブチルハイドロジエンホスフェート等である。酸性リン酸エステル系としては、ブチルアシッドホスフェート、２−エチルヘキシルアシッドホスフェート、イソデシルアシッドホスフェート等である。ポリオキシエチレンアルキルエーテルリン酸系としては、ジ（Ｃ１２−１５）パレス−２リン酸、ジ（Ｃ１２−１５）−パレス４リン酸、ジ（Ｃ１２−１５）−パレス６リン酸、ジ（Ｃ１２−１５）−パレス８リン酸、ジ（Ｃ１２−１５）−パレス１０リン酸、リン酸（モノ，ジ）ポリエチレングルコール（３ＥＯ）Ｃ１０−１４アルコール、ポリオキシエチレントリデシルエーテルリン酸エステル、リン酸（モノ，ジ）ポリエチレングリコール（４Ｅ０）４−ノニフェニル等である。
【００３９】
本発明に用いる活性水素基末端硬化剤（Ｂ）として、前述のポリオール（Ａ４）を任意に選択して用いることができる。機械物性や成形加工性を向上させる観点から、モノマーポリオールを単独で又は２種以上混合して用いることができる。また、更に平均官能基数２〜３、数平均分子量２５０〜５０００のポリエステルポリオール、ポリエーテルポリオール、及びポリカーボネートポリオールのいずれかのポリオールを加えた混合物を用いることができる。モノマーポリオールとしては、１，４−ブタンジオールとトリメチロールプロパンとの混合物が好ましい。
【００４０】
更に、活性水素基末端硬化剤（Ｂ）はポリオール（Ａ４）と、ポリオキシエチレンアルキルエーテル（Ｃ１）、炭素数２０〜４０の直鎖脂肪族アルコール（Ｃ２）の中から選ばれる少なくとも１種類以上の化合物の混合物を使用することが好ましい
本発明に用いる活性水素基末端硬化剤（Ｂ）、およびポリオキシエチレンアルキルエーテル（Ｃ１）、及び炭素数２０〜４０の直鎖脂肪族アルコール（Ｃ２）からなる群より選ばれる少なくとも１種の化合物を含有する活性水素基末端硬化剤（Ｂ１）は必要に応じ触媒（Ｆ）を添加することができる。触媒（Ｆ）は、発明の効果を奏すれば、特に限定されるものでないが、機械物性や成形加工性向上させる観点から、ポリウレタン用ヌレート化触媒（Ｆ１）として、カリウム塩や４級アンモニウム塩が好ましく、ポリウレタン用アロファネート化触媒（Ｆ２）として、Ｎ，Ｎ，Ｎ’−トリメチルアミノエチルエタノールアミンやＮ，Ｎ−ジメチルアミノエトキシエタノールが好ましい。なお、必要に応じて、ウレタン化触媒（Ｆ３）を併用、又は単独使用することもできる。ウレタン化触媒（Ｆ３）は公知の一般的なトリエチレンジアミン等のアミン触媒、１−イソブチル−２−メチルイミダゾール等のイミダゾール系触媒、ジオクチルチンジラウレート等の金属系触媒等を用いることもできる。
【００４１】
＜ポリウレタン用ヌレート化触媒（Ｆ１）＞
ヌレート化反応で使用されるポリウレタン用ヌレート化触媒（Ｆ１）としては、公知の触媒から適宜選択して用いることができ、具体例としては、例えばトリエチルアミン、Ｎ−エチルピペリジン、Ｎ，Ｎ’−ジメチルピペラジン、Ｎ−エチルモルフォリン、フェノール化合物のマンニッヒ塩基等の第三級アミン、テトラメチルアンモニウム炭酸水素塩、メチルトリエチルアンモニウム炭酸水素塩、エチルトリメチルアンモニウム炭酸水素塩、プロピルトリメチルアンモニウム炭酸水素塩、ブチルトリメチルアンモニウム炭酸水素塩、ペンチルトリメチルアンモニウム炭酸水素塩、ヘキシルトリメチルアンモニウム炭酸水素塩、ヘプチルトリメチルアンモニウム炭酸水素塩、オクチルトリメチルアンモニウム炭酸水素塩、ノニルトリメチルアンモニウム炭酸水素塩、デシルトリメチルアンモニウム炭酸水素塩、ウンデシルトリメチルアンモニウム炭酸水素塩、ドデシルトリメチルアンモニウム炭酸水素塩、トリデシルトリメチルアンモニウム炭酸水素塩、テトラデシルトリメチルアンモニウム炭酸水素塩、ヘプタデシルトリメチルアンモニウム炭酸水素塩、ヘキサデシルトリメチルアンモニウム炭酸水素塩、ヘプタデシルトリメチルアンモニウム炭酸水素塩、オクタデシルトリメチルアンモニウム炭酸水素塩、（２−ヒドロキシプロピル）トリメチルアンモニウム炭酸水素塩、ヒドロキシエチルトリメチルアンモニウム炭酸水素塩、１−メチル−１−アザニア−４−アザビシクロ［２．２．２］オクタニウム炭酸水素塩、又は１，１−ジメチル−４−メチルピペリジニウム炭酸水素塩等の第四級アンモニウム炭酸水素塩、テトラメチルアンモニウム炭酸塩、メチルトリエチルアンモニウム炭酸塩、エチルトリメチルアンモニウム炭酸塩、プロピルトリメチルアンモニウム炭酸塩、ブチルトリメチルアンモニウム炭酸塩、ペンチルトリメチルアンモニウム炭酸塩、ヘキシルトリメチルアンモニウム炭酸塩、ヘプチルトリメチルアンモニウム炭酸塩、オクチルトリメチルアンモニウム炭酸塩、ノニルトリメチルアンモニウム炭酸塩、デシルトリメチルアンモニウム炭酸塩、ウンデシルトリメチルアンモニウム炭酸塩、ドデシルトリメチルアンモニウム炭酸塩、トリデシルトリメチルアンモニウム炭酸塩、テトラデシルトリメチルアンモニウム炭酸塩、ヘプタデシルトリメチルアンモニウム炭酸塩、ヘキサデシルトリメチルアンモニウム炭酸塩、ヘプタデシルトリメチルアンモニウム炭酸塩、オクタデシルトリメチルアンモニウム炭酸塩、（２−ヒドロキシプロピル）トリメチルアンモニウム炭酸塩、ヒドロキシエチルトリメチルアンモニウム炭酸塩、１−メチル−１−アザニア−４−アザビシクロ［２．２．２］オクタニウム炭酸塩、又は１，１−ジメチル−４−メチルピペリジニウム炭酸塩等の第四級アンモニウム炭酸塩、トリメチルヒドロキシプロピルアンモニウム、トリメチルヒドロキシプロピルアンモニウム、トリエチルヒドロキシエチルアンモニウム等のヒドロキシアルキルアンモニウムのハイドロオキサイドや有機弱酸塩、酢酸、プロピオン酸、酪酸、カプロン酸、カプリン酸、吉草酸、オクチル酸、ミリスチン酸、ナフテン酸等のカルボン酸のアルカリ金属塩等が挙げられる。また、これらのポリウレタン用イソシアヌレート化触媒（Ｆ１）は、単独、又は２種以上を組み合わせて用いることができる。
【００４２】
なお、イソシアヌレート化触媒（Ｆ１）の使用量は、ＮＣＯ基末端ウレタンプレポリマー（Ａ）と活性水素基末端硬化剤（Ｂ）の総和質量に対して、０．００１〜０．５質量％の範囲で用いられるのが好ましく、中でも、反応制御の容易さという観点から、０．００５〜０．１０質量％の範囲で用いられるのがより好ましい。
【００４３】
＜ポリウレタン用アロファネート化触媒（Ｆ２）＞
アロファネート化反応で使用されるポリウレタン用アロファネート化触媒（Ｆ２）としては、公知の触媒から適宜選択して用いることができ、例えば、カルボン酸の金属塩を用いることができる。
【００４４】
カルボン酸の具体例としては、例えば酢酸、プロピオン酸、酪酸、カプロン酸、オクチル酸、ラウリン酸、ミリスチン酸、パルミチン酸、ステアリン酸、２−エチルヘキサン酸等の飽和脂肪族カルボン酸、シクロヘキサンカルボン酸、シクロペンタンカルボン酸等の飽和単環カルボン酸、ビシクロ［４．４．０］デカン−２−カルボン酸等の飽和複環カルボン酸、ナフテン酸等の上述したカルボン酸の混合物、オレイン酸、リノール酸、リノレン酸、大豆油脂肪酸、トール油脂肪酸等の不飽和脂肪族カルボン酸、ジフェニル酢酸等の芳香脂肪族カルボン酸、安息香酸、トルイル酸等の芳香族カルボン酸等のモノカルボン酸類；フタル酸、イソフタル酸、テレフタル酸、ナフタレンジカルボン酸、コハク酸、酒石酸、シュウ酸、マロン酸、グルタル酸、アジピン酸、ピメリン酸、スベリン酸、クルタコン酸、アゼライン酸、セバシン酸、１，４−シクロヘキシルジカルボン酸、α−ハイドロムコン酸、β−ハイドロムコン酸、α−ブチル−α−エチルグルタル酸、α，β−ジエチルサクシン酸、マレイン酸、フマル酸、トリメリット酸、ピロメリット酸等のポリカルボン酸類等が挙げられる。
【００４５】
また、カルボン酸の金属塩を構成する金属としては、リチウム、ナトリウム、カリウム等のアルカリ金属、マグネシウム、カルシウム、バリウム等のアルカリ土類金属、スズ、鉛等のその他の典型金属、マンガン、鉄、コバルト、ニッケル、銅、亜鉛、ジルコニウム等の遷移金属等が挙げられる。これらのカルボン酸金属塩は、単独、又は２種以上を組み合わせて用いることができる。
【００４６】
この他、アルカノールアミンとしては、例えばＮ，Ｎ，Ｎ，Ｎ’−トリメチルアミノエチルエタノールアミン、Ｎ，Ｎ−ジメチルアミノエトキシエタノール等が挙げられる。
【００４７】
なお、アロファネート化触媒（Ｆ２）の使用量は、ＮＣＯ基末端ウレタンプレポリマー（Ａ）と活性水素基末端硬化剤（Ｂ）の総和質量に対して、０．００１〜０．５質量％の範囲で用いられるのが好ましく、中でも、反応制御の容易さという観点から、０．００５〜０．１０質量％の範囲で用いられるのがより好ましい。
【００４８】
＜ポリウレタン用ウレタン化触媒（Ｆ３）＞
ウレタン化反応で使用されるポリウレタン用ウレタン化触媒（Ｆ３）としては、公知の触媒から適宜選択して用いることができる。
【００４９】
アミン系触媒の具体例としては、例えばトリエチレンジアミン、２−メチルトリエチレンジアミン、Ｎ，Ｎ，Ｎ’，Ｎ’−テトラメチルエチレンジアミン、Ｎ，Ｎ，Ｎ’，Ｎ’−テトラメチルプロピレンジアミン、Ｎ，Ｎ，Ｎ’，Ｎ”，Ｎ”−ペンタメチルジエチレントリアミン、Ｎ，Ｎ，Ｎ’，Ｎ”，Ｎ”−ペンタメチル−（３−アミノプロピル）エチレンジアミン、Ｎ，Ｎ，Ｎ’，Ｎ”，Ｎ”−ペンタメチルジプロピレントリアミン、Ｎ，Ｎ，Ｎ’，Ｎ’−テトラメチルヘキサメチレンジアミン、ビス（２−ジメチルアミノエチル）エーテル、ジメチルエタノールアミン、ジメチルイソプロパノールアミン、ジメチルアミノエトキシエタノール、Ｎ，Ｎ−ジメチル−Ｎ’−（２−ヒドロキシエチル）エチレンジアミン、Ｎ，Ｎ−ジメチル−Ｎ’−（２−ヒドロキシエチル）プロパンジアミン、ビス（ジメチルアミノプロピル）アミン、ビス（ジメチルアミノプロピル）イソプロパノールアミン等である。
【００５０】
イミダソール系触媒の具体例としては、例えば１−メチルイミダゾール、１，２−ジメチルイミダゾール、１−イソブチル−２−メチルイミダゾール、１−ジメチルアミノプロピルイミダゾール、Ｎ，Ｎ−ジメチルヘキサノールアミン、Ｎ−メチル−Ｎ’−（２−ヒドロキシエチル）ピペラジン、１−（２−ヒドロキシエチル）イミダゾール、１−（２−ヒドロキシプロピル）イミダゾール、１−（２−ヒドロキシエチル）−２−メチルイミダゾール、１−（２−ヒドロキシプロピル）−２−メチルイミダゾール等である。
【００５１】
金属触媒系の具体例としては、例えばスタナスジアセテート、スタナスジオクトエート、スタナスジオレエート、スタナスジラウレート、ジブチル錫オキサイド、ジブチル錫ジアセテート、ジブチル錫ジラウレート、ジブチル錫ジクロライド、ジオクチル錫ジラウレート等の有機スズ触媒や、オクチル酸ニッケル、ナフテン酸ニッケル、オクチル酸コバルト、ナフテン酸コバルト、オクチル酸ビスマス、ナフテン酸ビスマス等である。
【００５２】
なお、ウレタン化触媒（Ｆ３）の使用量は、ＮＣＯ基末端ウレタンプレポリマー（Ａ）と活性水素基末端硬化剤（Ｂ）の総和質量に対して、０．００１〜０．５質量％の範囲で用いられるのが好ましく、中でも、反応制御の容易さという観点から、０．００５〜０．１０質量％の範囲で用いられるのがより好ましい。
【００５３】
本発明に於いては、さらに必要に応じて、添加剤として、酸化防止剤、脱泡剤、紫外線吸収剤等を形成性組成物に導入使用することができる。
【００５４】
本発明に於いては、これまでに述べた熱硬化性ポリウレタンエラストマー形成性組成物を用いて、工程として成形型内に於いて硬化処理（具体的には、加熱により硬化を促進する処理）を行い、ウレタン化、ヌレート化、及びアロファネート化結合を有する熱硬化ポリウレタンエラストマー成型物を製造する。
【００５５】
この場合、本発明に於ける形成性組成物を用いて、本発明に於ける熱硬化性ポリウレタンエラストマー成型物を製造する方法としては、以下のような工程を含む方法により製造されるのが好ましい。
【００５６】
工程（１）：
ＮＣＯ基末端プレポリマー（Ａ）と活性水素基末端硬化剤（Ｂ）、ただし、予め活性水素基末端硬化剤（Ｂ）に触媒（Ｆ）を含有させない場合は、触媒（Ｆ）を別途添加し、均一に混合して形成性組成物を調製する。なお、空気を巻き込み気泡が見られる場合は、真空脱泡等で気泡を取り除く。これらの工程は、専用のポリウレタン注型機を用いることが好ましい。
【００５７】
工程（２）：
プレヒートした成形型に該形成性組成物を混合後直ちに成形型内に注入し（注型）、該形成性組成物を成形型内で熱硬化処理を行う（具体的には、加熱して硬化反応させる）。この場合、成形型の温度はウレタン化反応、及びヌレート化、アロファネート化反応を容易に且つ確実に行わせる条件であるという観点から、８０〜１７０℃の範囲であることが好ましい。
【００５８】
工程（３）：
形成性組成物が硬化した後、硬化物（即ち、熱硬化ポリウレタンエラストマー成型物）を成形型内から取り出す（脱型）。なお、本発明に於いては、前記の注型から脱型までに要する時間は、特に限定するものではないが、本発明の意図する熱硬化性ポリウレタンエラストマーの生産性という観点から触媒量や成形型のプレヒート温度を調整し、３０〜６００秒の範囲であることが好ましい。
【００５９】
工程（４）：
硬化後、熱硬化性ポリウレタンエラストマー成形物（産業機械部品）を脱型した後、室温で一週間エージング処理を行う。
【００６０】
なお、注型時におけるＮＣＯ末端プレポリマーのＮＣＯ基含量と活性水素基末端硬化剤のＯＨ基（ＮＨ２基）含有量から求められる配合モル比（以下「α値」と略記）、ＯＨ基（ＮＨ２基）／ＮＣＯ基は、選択した触媒種や目的の物性に応じ選択することができる
例えば、ポリウレタン用ヌレート化触媒（Ｆ１）やポリウレタン用アロファネート化触媒（Ｆ２）を用いる場合のα値は０．２〜０．８が好ましい。この場合、ウレタン化触媒（Ｆ３）を併用することもできる。０．２を下回る場合は、過剰イソシアネートによるヌレート化やアロファネート化が極端に多くなり、この架橋点の増加により、著しく引張物性値の低下を招くことがある。また、０．８を上回る場合は、ヌレート化やアロファネート化による架橋点が少なくなり、初期モジュラス（Ｍ１００）の低下を招き応力に対する変形量が大きく硬度に対する強度不足を招く。
【００６１】
また、ウレタン化触媒（Ｆ３）を単独で用いる場合のα値は、０．８〜１．０が好ましい。０．８を下回る場合は、十分な分子延長が行えずに硬化不足等の問題が発生する。また、１．０を上回る場合も物性低下や硬化不足等の問題が発生することがある。
本発明の形成性組成物を用いて製造される熱硬化性ポリウレタンエラストマー成型物を、脱型後に１００〜２００℃で１〜６０分間の範囲で加熱処理することで効率良く低摩擦化することができる。加熱温度が１００℃を下回る場合や時間が１分を下回る場合は、最表面に滑剤が移行し辛いため効果は小さい。また、熱温度が２００℃を上回る場合や時間が６０分を上回る場合は、熱硬化性ポリウレタン成型物の軟化による摩擦係数の増加に繋がりやすく、効果は小さい。
【実施例】
【００６２】
本発明について、実施例及び比較例により、更に詳細に説明するが、本発明はこれらにより何ら限定されるものではない。実施例及び比較例において、「％」は全て「質量％」を意味し、配合の単位は「ｇ」である。
【００６３】
実施例１〜８、比較例１〜８
表１、及び表２に示す配合比率で、窒素を満たした５Ｌの攪拌容器内に各種ポリイソシアネート（Ａ３）、及びオクタデシルイソシアネート（Ｃ３）と反応抑制剤（Ｅ）、酸化防止剤を投入攪拌した。その後、攪拌容器内の温度を４０〜７０℃に保ちながら各種ポリオール（Ａ４）と、配合比率に従い必要に応じてポリオキシエチレンアルキルエーテル（Ｃ１）、及び／又は炭素数２０〜４０の直鎖脂肪族アルコール（Ｃ２）を投入攪拌した。続いて、消泡剤を適量投入し攪拌容器内の温度を７０〜９０℃に保ちながら、２〜５時間程度ウレタン化反応を進めることで、各種ＮＣＯ基末端ウレタンプレポリマー（Ａ１）、又は（Ａ２）を得た。但し、実施例１、及び実施例４については、オクタデシルイソシアネート（Ｃ１）を、ウレタン化反応後に添加し、０．５〜１時間程度撹拌混合して各種ＮＣＯ基末端ウレタンプレポリマー（Ａ１）、又は（Ａ２）を得た。
【００６４】
また、表１、及び表２に示す配合比率で、窒素を満たした５Ｌの攪拌容器内に各種ポリオール（Ａ４）と、配合比率に従い必要に応じてポリオキシエチレンアルキルエーテル（Ｃ１）、及び／又は炭素数２０〜４０の直鎖脂肪族アルコール（Ｃ２）、各種触媒（Ｆ）と適量の消泡剤を投入攪拌し、攪拌容器内の温度を４０〜７０℃に保ちながら、１〜３時間程度、混合攪拌することで、各種活性水素基末端硬化剤（Ｂ）、又は（Ｂ１）を得た。
【００６５】
次に、表１、及び表２に示す処方（配合比）に従って、予め７０〜９０℃に保温したＮＣＯ基末端ウレタンプレポリマー（Ａ１）、又は（Ａ２）と、予め４０〜１２０℃に保温した触媒入り活性水素基末端硬化剤（Ｂ）、又は（Ｂ１）とを２液混合ウレタン注型機により混合することにより、本発明の熱硬化性ポリウレタンエラストマー形成性組成物を調整し、この組成物を、予めキュア温度に予熱された２ｍｍ厚、又は３ｍｍ厚の平板シート形成用の金型に注入し、この成型物を金型から取り出し（脱型）が可能な最小限の時間、金型内で加熱硬化させ、速やかにこの成型物を脱型することにより、本発明のポリウレタンエラストマー成型物（シート）を得た。
【００６６】
【表１】
0006565501.tif 000002
【００６７】
【表２】
0006565501.tif 000003
【００６８】
表１、及び表２に用いられる原料の略記号は以下の通り。
「イソシアネート」
（１）  ＴＤＩ；コロネートＴ−１００（東ソー社製）、２，４−ＴＤＩ、ＮＣＯ含有量＝４８．２％
（２）  ＭＤＩ；ミリオネートＭＴ（東ソー社製）、４，４’−ＭＤＩ、ＮＣＯ含有量＝３３．５％
（３）  ＯＤＩ；ミリオネートＯ（保土谷化学社製）、オクタデシルイソシアネート、ＮＣＯ含有量＝１４．２％
「ポリオール」
（４）  ＰＢＡ−２５００；ニッポラン３０２７（東ソー社製）、ポリブチレンアジペート、水酸基価＝４４．９  ＫＯＨｍｇ／ｇ
（５）  ＰＥＡ−２０００；ニッポラン４０４０（東ソー社製）、ポリエチレンアジペート、水酸基価＝５６．１ＫＯＨｍｇ／ｇ
（６）  ＰＴＭＧ−１０００；ＰＴＭＧ−１０００（三菱化学社製）、ポリテトラメチレングリコール、水酸基価＝１１２．０  ＫＯＨｍｇ／ｇ
（７）  １．４−ＢＧ；１，４−ブタンジオール（三菱化学社製）、水酸基価＝１，２４５  ＫＯＨｍｇ／ｇ
（８）  ＴＭＰ；トリメチロールプロパン（三菱瓦斯化学社製）、水酸基価＝１，２４７  ＫＯＨｍｇ／ｇ
（９）  ＭＯＣＡ；４，４’−ジアミノ−３，３’−ジクロロジフェニルメタン（イハラケミカル工業社製）、水酸基価（アミノ基）＝４２０ＫＯＨｍｇ／ｇ
「滑剤」
（１０）  ＮＩＫＫＯＬ  ＢＣ−１５０；ポリオキシエチレンセチルエーテル（日光ケミカルズ社製）、水酸基価＝９ＫＯＨｍｇ／ｇ
（１１）  ＮＩＫＫＯＬ  ＢＯ−５０Ｖ；ポリオキシエチレンオレイルエーテル（日光ケミカルズ社製）、水酸基価＝２４ＫＯＨｍｇ／ｇ
（１２）  ＮＩＫＫＯＬ  ＢＢ−５；ポリオキシエチレンベヘニルエーテル（日光ケミカルズ社製）、水酸基価＝１０６ＫＯＨｍｇ／ｇ
（１３）Ｐｅｒｆｏｒｍａｃｏｌ  ３５０  Ａｌｃｏｈｏｌ（日光ケミカルズ社製）、Ｃ２０〜Ｃ４０、融点＝６８〜８９℃、水酸基価＝１２９ＫＯＨｍｇ／ｇ
（１４）Ｐｅｒｆｏｒｍａｃｏｌ  ４２５  Ａｌｃｏｈｏｌ（日光ケミカルズ社製）、Ｃ２０〜Ｃ４０、融点＝８５〜９９℃、水酸基価＝１００ＫＯＨｍｇ／ｇ
（１５）ＮＩＫＫＯＬ  ベヘニルアルコール８０（日光ケミカルズ社製）、Ｃ２２（８０％含有）、融点＝６５〜７５℃、水酸基価＝１７１ＫＯＨｍｇ／ｇ
（１６）１−イコサノール；１−イコサノール（東京化成社製）、Ｃ２０、融点＝６４℃、水酸基価＝１８８ＫＯＨｍｇ／ｇ
（１７）  １−ヘキサデカノール；東京化成社製、Ｃ１６、融点＝５０℃、水酸基価＝２３１ＫＯＨｍｇ／ｇ
（１８）リコワックスＥ；モンタン酸系エステルＷＡＸ（クライアントジャパン社製）
「触媒」
（１９）  ＤＡＢＣＯ  ＴＭＲ；（エアプロダクツ社製）、四級アンモニウム塩触媒とエチレングリコールの混合物
（２０）  ＴＯＹＯＣＡＴ  ＲＸ−５；（東ソー社製）、トリメチルアミノエチルエタノールアミン
（２１）  ＴＯＹＯＣＡＴ  ＴＥＤＡ−Ｌ３３Ｅ；（東ソー社製）、トリエチレンジアミンとエチレングリコールの混合物
「その他・添加剤」
（２２）  反応抑制剤；Ｐｈｏｓｐｈｏｌａｎ  ＰＳ−２３６（Ａｋｚｏ  Ｎｏｂｅｌ社製）、モノ・ジ（Ｃ１０−１２）パレス−５リン酸
（２３）  酸化防止剤；イルガノックス１０１０（ＢＡＳＦジャパン社製）ペンタエリスリトールテトラキス［３−（３’，５’−ジ−ｔ−ブチル−４’−ヒドロキシフェニル）プロピオネート］
（２４）  消泡剤：ＢＹＫ−０５２（ビックケミー・ジャパン社製）／非シリコーン系消泡剤
得られた成形シートの特性値を表３、表４、および成型シートカット面の特性値を表５に示す。また、特性評価方法は以下の通り。
【００６９】
（１）ＪＩＳ−Ａ硬度；ＪＩＳ  Ｋ７３１２に準じ、Ａ型硬度計を用い測定。
【００７０】
（２）２ｍｍ厚の成型シートを用い引張強度、伸長率；ＪＩＳ  Ｋ７３１２に準じ測定。
【００７１】
（３）成型シート表面の静摩擦係数、動摩擦係数；試験片の準備；３ｍｍ厚の成型シートを幅２５ｍｍ×長さ１００ｍｍに切り出し、シクロヘキサンを用い脱脂し試験片を準備した。その後、室温２３℃、湿度５０％の環境下に１日放置後、以下の条件で静摩擦係数、及び動摩擦係数を測定した。測定は連続的に往復繰り返しを１０００回実施し、５〜１０回目の往路の平均値を初期値とし、９９５〜１０００往路の平均値を後期値とし持続性の指標とした。
「測定条件」測定冶具＝ボール圧子（ＳＵＳ）、荷重＝５０ｇ、テーブル移動速度＝５０ｍｍ／ｍｉｎ、テーブル移動距離＝５０ｍｍ、往復回数＝１０００回、測定時間＝３時間２３分。
【００７２】
（４）切削面の静摩擦係数、動摩擦係数；３ｍｍ厚の成型シートを用い、フェザー剃刃Ｓ片刃（品番；ＦＡＳ−１０）にて垂直に３０ｍｍ×１０ｍｍの長方形に切り出し、３ｍｍ（幅）×３０ｍｍ（長さ）×１０ｍｍ（高さ）の試験片を準備した。その後、直ちに、又は表５に従い加熱処理した後に室温２３℃、湿度５０％の環境下に１日放置後、以下の条件で静摩擦係数、及び動摩擦係数を測定した。測定は連続的に往復繰り返しを１０００回実施し、５〜１０回目の往路の平均値を初期値とし、９９５〜１０００往路の平均値を後期値とし持続性の指標とした。
「測定条件」切削面測定条件；ボール圧子（ＳＵＳ）、荷重＝１００ｇ、テーブル移動速度＝１５０ｍｍ／ｍｉｎ、テーブル移動距離＝１０ｍｍ、往復回数＝１０回、測定時間＝８２秒
測定機器；表面性測定機ＴＹＰＥ：３８（新東科学製）。
【００７３】
（５）ブリード、ブルームの有無；動摩擦係数測定に用いた試験片を室温２３℃、湿度５０％の環境下に２週間放置し、その後、ガーゼ拭き取り前後の試験片表面状況を目視で観察し、ブリード、ブルームの有無を評価した。
【００７４】
【表３】
0006565501.tif 000004
【００７５】
【表４】
0006565501.tif 000005
【００７６】
【表５】
0006565501.tif 000006
【００７７】
実施例１〜８に本発明の実施結果を示す。請求項内のいずれの条件において、本発明の課題である更なる低摩擦化、及び繰り返し使用時の低摩擦の保持が成されている。また、滑剤成分とイソシアネート基末端ウレタンプレポリマー（Ａ）、及び活性水素基末端硬化剤（Ｂ）との相溶性に優れ、これらから得られる熱硬化性ポリウレタンエラストマー形成性組成物は、ブリード、ブルームの発生が見られず、且つ機械強度が高く強靭な物性を得ることができた。
【００７８】
比較例１は、本発明のポリオキシエチレンアルキルエーテル（Ｃ１）、炭素数２０〜４０の直鎖脂肪族アルコール（Ｃ２）の中から選ばれる少なくとも１種類以上の化合物、並びにオクタデシルイソシアネート（Ｃ３）を含有しておらず、これら滑剤（Ｃ）の含有量が０．２質量％を下回る場合の比較例であり、十分な低摩擦化が図れず産業機械部品用の熱硬化ポリウレタンとしては相応しくないものであった。
【００７９】
比較例２は、本発明のオクタデシルイソシアネート（Ｃ３）のみ含有させた場合の比較例であり、低摩擦化はやや成されているものの産業機械部品用の熱硬化ポリウレタンとしては不十分で相応しくないものであった。
【００８０】
比較例３、６、７は、本発明のポリオキシエチレンアルキルエーテル（Ｃ１）、炭素数２０〜４０の直鎖脂肪族アルコール（Ｃ２）の中から選ばれる少なくとも１種類以上の化合物のみ含有させた場合の比較例であり、動摩擦係数初期値は低めであるが、連続繰り返し摩擦試験では摩擦係数の増加が見られ、耐久性が低く産業機械部品用の熱硬化ポリウレタンとしては相応しくないものであった。また、比較例６は、融点が９０℃以上の炭素数２０〜４０の直鎖脂肪族アルコール（Ｃ２）を硬化剤（Ｂ１）として用いたため、溶解性が悪く濁度の発生が見られ、成型シートの引張物性値も悪い結果となった。
【００８１】
比較例４は、本発明のポリオキシエチレンアルキルエーテル（Ｃ１）、及び一般的な滑剤としてモンタン酸系エステルＷＡＸ（リコワックスＥ）を含有した場合の比較例であり、静摩擦係数、及び動摩擦係数は非常に低い値であるものの、これらから得られる熱硬化性ポリウレタンエラストマー形成性組成物からブリード、ブルームの発生が見られ産業機械部品用の熱硬化ポリウレタンとしては相応しくないものであった。
【００８２】
比較例５は、本発明のポリオキシエチレンアルキルエーテル（Ｃ１）、炭素数２０〜４０の直鎖脂肪族アルコール（Ｃ２）の中から選ばれる少なくとも１種類以上の化合物の代わりに炭素数２０以下の１−ヘキサデカノールを含有させた場合の比較例であり、低摩擦化はやや成されているものの産業機械部品用の熱硬化ポリウレタンとしては不十分で相応しくないものであった。
【００８３】
比較例８は、本発明のポリオキシエチレンアルキルエーテル（Ｃ１）、炭素数２０〜４０の直鎖脂肪族アルコール（Ｃ２）の中から選ばれる少なくとも１種類以上の化合物、並びにオクタデシルイソシアネート（Ｃ３）を含有し、これら滑剤（Ｃ）の含有量が８質量％を上回る場合の比較例であり、十分な低摩擦化が成されているものの、機械強度が低く産業機械部品用の熱硬化ポリウレタンとしては相応しくないものであった。
【００８４】
実施例９〜１６
表１に従い同様の工程で作製した３ｍｍ厚のシートを用い、フェザー剃刃Ｓ片刃（品番；ＦＡＳ−１０）にて３ｍｍ（幅）×３０ｍｍ（長さ）×１０ｍｍ（高さ）に切り出し、切削面の摩擦係数確認用試験片（Ｄ２）を準備した。次いで表５に従い、２ｍｍ厚シート（Ｄ）、および切削３ｍｍ厚シート（Ｄ１）を加熱処理し、静摩擦係数、及び動摩擦係数の測定を行った。
【００８５】
実施例９〜１２は１００〜２００℃で１〜６０分間の範囲で加熱した実施例であり、何れにおいても摩擦係数が低減し、特に切削面で大きな低減が見られた。また、実施例１３〜１６に示す上記以外の加熱条件においては、加熱処理による摩擦係数の低減は極めて小さいものの、産業機械部品に使用するには十分なレベルであった。